(57)【特許請求の範囲】
【請求項１】
成分Ａ：芳香族ビニル重合体ブロックと、イソプレンに由来する構造単位を含有し、1,2-結合単位及び3,4-結合単位の含有量の合計が45モル％以上であるイソプレン系重合体ブロックとを有するブロック共重合体の水素添加物であり、重量平均分子量が150,000〜500,000である水添ブロック共重合体、
成分Ｂ：40℃での動粘度が3,000〜20,000mm2/sのポリブテンオイル、
成分Ｃ：ポリオレフィン、及び
成分Ｄ：架橋されたイソブチレン系重合体Ｄ１、又は架橋されたイソブチレン系重合体Ｄ１及び芳香族ビニル重合体ブロックとイソブチレン系重合体ブロックとから構成されたトリブロック共重合体Ｄ２
を含有してなり、
前記成分Ａ 100質量部に対して、成分Ｂの含有量が10〜200質量部、成分Ｃの含有量が1〜200質量部、成分Ｄの含有量が50〜1200質量部である、熱可塑性エラストマー組成物（ただし、末端にアルケニル基を有するイソブチレン系重合体を架橋してなるイソブチレン系架橋重合物（ａ）：１００質量部、
ビニル芳香族化合物を主体とする重合体ブロックと、イソプレンとブタジエンとからなる共役ジエンを主体とする重合体ブロックとからなるブロック共重合体を水素添加して得られ、重量平均分子量が１５００００〜５０００００である水添ブロック共重合体（ｂ）：１０〜１００質量部、
ビニル芳香族化合物を主体とする重合体ブロックと、イソプレンからなる共役ジエンを主体とする重合体ブロックからなるブロック共重合体を水素添加して得られ、重量平均分子量が２０００００〜５０００００である水添ブロック共重合体（ｃ）：１０〜１００質量部、ポリブテン（ｄ）：５〜１００質量部、および
プロピレン系重合体（ｅ）：１〜１００質量部
を含有してなる熱可塑性重合体組成物を除く）。
【請求項２】
成分Ｃのポリオレフィンの融点が、140℃以上である、請求項１記載の熱可塑性エラストマー組成物。
【請求項３】
成分Ｄのうち、イソブチレン系重合体Ｄ１が、アリル基を有するイソブチレン系重合体がヒドロシリル化架橋されたものである、請求項１又は２記載の熱可塑性エラストマー組成物。
【請求項４】
成分Ｄのうち、トリブロック共重合体Ｄ２の重量平均分子量が50,000〜500,000であり、該トリブロック共重合体Ｄ２に含まれるイソブチレン系重合体ブロックの含有量が50〜90質量％である、請求項１〜３いずれか記載の熱可塑性エラストマー組成物。
【請求項５】
さらに、成分Ｅ：ポリフェニレンエーテルを含有する、請求項１〜４いずれか記載の熱可塑性エラストマー組成物。
【請求項６】
成分Ｅのポリフェニレンエーテルの還元粘度が0.45未満である、請求項５記載の熱可塑性エラストマー組成物。
【請求項７】
さらに、成分Ｆ：無機フィラーを、成分Ａ 100質量部に対して1〜500質量部含有する、請求項１〜６いずれか記載の熱可塑性エラストマー組成物。
【請求項８】
成分Ｆの無機フィラーがタルクである、請求項７記載の熱可塑性エラストマー組成物。
【請求項９】
架橋されたイソブチレン系重合体Ｄ１は、成分Ｂのポリブテンオイル及び／又は成分Ｃのポリオレフィンの少なくとも一部と溶融混合してなるものである、請求項１〜８いずれか記載の熱可塑性エラストマー組成物。
【請求項１０】
請求項１〜９いずれか記載の熱可塑性エラストマー組成物からなる、成形体。
【請求項１１】
筒状成形体である、請求項１０記載の成形体。
【請求項１２】
封止用成形体である、請求項１０記載の成形体。
【発明の詳細な説明】
【技術分野】
【０００１】
本発明は、自動車、電子材料、家電、電気機器、医療用具、包装資材、文具・雑貨用品等の各種成形品に有用であり、さらにはグリップ、チューブ、パッキン、ガスケット、クッション体、フィルム、シート等の各種部材に用いられる熱可塑性エラストマー組成物及び該組成物を用いて得られる成形体に関する。
【背景技術】
【０００２】
従来、弾性を有する高分子材料としては、天然ゴム又は合成ゴム等のゴム類に架橋剤や補強剤等を配合して高温高圧下で架橋したゴム類が汎用されている。しかしながらこのようなゴム類は、高温高圧下で長時間にわたって架橋及び成形を行う行程が必要であり、加工性に劣る。また架橋したゴムは熱可塑性を示さないため、熱可塑性樹脂のようにリサイクル成形が一般的に不可能である。そのため、通常の熱可塑性樹脂と同じように熱プレス成形、射出成形、押出し成形等の汎用の溶融成形技術を利用して成形品を簡単に製造することのできる熱可塑性エラストマーが近年種々開発されている。
【０００３】
従来、芳香族ビニル化合物に由来する構造単位を含有する重合体ブロック（Ａ）と、イソプレン又はイソプレン及びブタジエンの混合物に由来する構造単位を含有し、3,4−結合単位及び1,2−結合単位の含有量の合計が45％以上である重合体ブロック（Ｂ）とを有するブロック共重合体の水素添加物と、軟化剤やポリオレフィン樹脂を含む熱可塑性エラストマー組成物が医療用シーリング材に用いられ、耐液漏れ性や酸素バリア性を示すことが知られている（特許文献１参照）。
【０００４】
一方、特許文献２には、末端にアルケニル基を有するイソブチレン系重合体を、ヒドロシリル基含有ポリシロキサンで架橋した組成物と、ポリブテンオイルと、ポリオレフィン樹脂及び芳香族ビニル系ブロック共重合体から選択される少なくとも１種以上の成分を用い、圧縮永久歪特性やガスバリア性を改良した熱可塑性エラストマー組成物が開示されている。
【先行技術文献】
【特許文献】
【０００５】
【特許文献１】国際公開第２０１１／４０５８６号
【特許文献２】特開２００５−６８２２４号公報
【発明の概要】
【発明が解決しようとする課題】
【０００６】
しかしながら、特許文献１に記載の熱可塑性エラストマー組成物は、耐圧縮永久歪性が十分ではなく、接続部分のパッキンに用いた場合に圧縮変形の戻りが悪くて接続部分に隙間ができたり、ニップルに差し込んだチューブが折れ曲がって閉塞したり抜け落ちたりする可能性がある。
【０００７】
また、特許文献２に記載の熱可塑性エラストマー組成物は、溶融流動性が良くなく、成形した場合に表面が荒れやすい傾向があり、また、ポリブテンオイルがブリードアウトしやすく、成形体表面がべたつく恐れがある。さらに、実施例においてJIS K 7126A法により、空気でガスバリア性を測定したことの記載はあるものの、水蒸気の透過性に関しては発明の課題になく、どのようなものが耐透湿性の効果を示すかについては知られていない。
【０００８】
通常、単一の高分子材料に関する非極性ガスの透過性については、気体分子が小さいものほど透過しやすいことが知られているが、エラストマー組成物の場合は含まれる構成成分や、その混ざり方、モルフォロジー等によってガスの透過性が影響を受けるので、透過性を予測するのは困難である。そして透過するのが水蒸気のような極性ガスの場合は化学組成の影響がさらに大きくなるうえ、従来はせいぜいJIS K 7129で規定される、40℃、相対湿度90％程度の測定条件が技術常識であり、より高温での水蒸気の透過性を減少させるという課題も手段も知られてはいない。
【０００９】
一方、自動車用途は当然として、家電用途であっても、家電製品の小型化、高密度化に伴い、弾性部品はより高温にさらされるようになってきていることから、より高温の環境でもこれらの性能を発揮するものが求められている。温度が上昇した場合、飽和水蒸気圧は指数関数的に上昇するので、例えば、70℃における飽和水蒸気圧は40℃に比べて約4倍となり、従来、40℃における耐透湿試験では十分な性能だと考えられていたものでも、より高温の環境下では使用に耐えないということが起こり得る。すなわち、成形性、柔軟性、耐圧縮永久歪性等の特性に加えて、高温でも高い耐透湿性を発揮する熱可塑性エラストマー組成物及び成形品が求められている。
【００１０】
本発明の課題は、成形性及び柔軟性、に優れ、かつ高温下でも高い耐圧縮永久歪性、ガスバリア性及び耐透湿性を有する熱可塑性エラストマー組成物、及び該組成物を用いて得られる成形体を提供することにある。
【課題を解決するための手段】
【００１１】
本発明は、
〔１〕  成分Ａ：芳香族ビニル重合体ブロックと、イソプレンに由来する構造単位を含有し、1,2-結合単位及び3,4-結合単位の含有量の合計が45モル％以上であるイソプレン系重合体ブロックとを有するブロック共重合体の水素添加物であり、重量平均分子量が150,000〜500,000である水添ブロック共重合体、
成分Ｂ：40℃での動粘度が3,000〜20,000mm2/sのポリブテンオイル、
成分Ｃ：ポリオレフィン、及び
成分Ｄ：架橋されたイソブチレン系重合体Ｄ１、又は架橋されたイソブチレン系重合体Ｄ１及び芳香族ビニル重合体ブロックとイソブチレン系重合体ブロックとから構成されたトリブロック共重合体Ｄ２
を含有してなり、
前記成分Ａ 100質量部に対して、成分Ｂの含有量が10〜200質量部、成分Ｃの含有量が1〜200質量部、成分Ｄの含有量が50〜1200質量部である、熱可塑性エラストマー組成物（ただし、末端にアルケニル基を有するイソブチレン系重合体を架橋してなるイソブチレン系架橋重合物（ａ）：１００質量部、
ビニル芳香族化合物を主体とする重合体ブロックと、イソプレンとブタジエンとからなる共役ジエンを主体とする重合体ブロックとからなるブロック共重合体を水素添加して得られ、重量平均分子量が１５００００〜５０００００である水添ブロック共重合体（ｂ）：１０〜１００質量部、
ビニル芳香族化合物を主体とする重合体ブロックと、イソプレンからなる共役ジエンを主体とする重合体ブロックからなるブロック共重合体を水素添加して得られ、重量平均分子量が２０００００〜５０００００である水添ブロック共重合体（ｃ）：１０〜１００質量部、ポリブテン（ｄ）：５〜１００質量部、および
プロピレン系重合体（ｅ）：１〜１００質量部
を含有してなる熱可塑性重合体組成物を除く）、並びに
〔２〕  前記〔１〕記載の熱可塑性エラストマー組成物からなる、成形体
に関する。
【発明の効果】
【００１２】
本発明の熱可塑性エラストマー組成物は、成形性及び柔軟性に優れ、かつ高温下でも高い耐圧縮永久歪性、ガスバリア性及び耐透湿性を有するという効果を奏するものである。
【発明を実施するための形態】
【００１３】
本発明の熱可塑性エラストマー組成物（以下、本発明の組成物ともいう）は、
成分Ａ：芳香族ビニル重合体ブロックと、イソプレン、又はイソプレン及びブタジエンの混合物に由来する構造単位を含有し、1,2-結合単位及び3,4-結合単位の含有量の合計が45モル％以上であるイソプレン系重合体ブロックとを有するブロック共重合体の水素添加物であり、重量平均分子量が150,000〜500,000である水添ブロック共重合体、
成分Ｂ：40℃での動粘度が3,000〜20,000mm2/sのポリブテンオイル、
成分Ｃ：ポリオレフィン、及び
成分Ｄ：架橋されたイソブチレン系重合体Ｄ１、及び／又は芳香族ビニル重合体ブロックとイソブチレン系重合体ブロックとから構成されたトリブロック共重合体Ｄ２
を含有するものである。
【００１４】
成分Ａの水添ブロック共重合体は、芳香族ビニル重合体ブロックとイソプレン系重合体ブロックとを有するブロック共重合体の水素添加物である。
【００１５】
芳香族ビニル重合体ブロックは、芳香族ビニル化合物に由来する構造単位（以下、芳香族ビニル化合物単位ともいう）を含有する。該芳香族ビニル化合物としては、スチレン、α−メチルスチレン、ｏ−メチルスチレン、ｍ−メチルスチレン、ｐ−メチルスチレン、１，３−ジメチルスチレン、ビニルナフタレン等が挙げられ、これらの２種類以上が併用されてもよい。これらの中では、入手が容易なスチレンが好ましい。
【００１６】
芳香族ビニル重合体ブロックは、本発明の効果を損なわない範囲で芳香族ビニル化合物以外の単量体に由来する構造単位を含有してもよい。他の単量体としては、1-ブテン、ペンテン、ヘキセン、ブタジエン、イソプレン、メチルビニルエーテル等のイオン重合し得る共重合性単量体等が挙げられる。芳香族ビニル重合体ブロックを構成する全構造単位中の、芳香族ビニル化合物単位の含有量は、好ましくは80質量％以上、より好ましくは90質量％以上、さらに好ましくは95質量％以上である。
【００１７】
イソプレン系重合体ブロックは、イソプレン、又はイソプレン及びブタジエンの混合物に由来する構造単位を含有し、1,2-結合単位及び3,4-結合単位を高含量で含むものである。イソプレンに由来する構造単位（以下、イソプレン単位ともいう）には、下記の通り、両側の構造単位と結合する炭素の違いにより、1,2-結合単位、3,4-結合単位、及び1,4-結合単位が存在する。これらのうち、1,2-結合単位及び3,4-結合単位は、側鎖の炭素鎖が二重結合を含むため、水素添加により、側鎖に1,4結合単位に比べて嵩高いアルキル基を有することになる。同様に、ブタジエンに由来する構造単位（以下、ブタジエン単位ともいう）にも、1,2-結合単位、3,4-結合単位、及び1,4-結合単位が存在するが、1,2-結合単位と3,4-結合単位は実質同一の構造単位とみなす。本発明では、水素添加により側鎖が嵩高くなる1,2-結合単位及び3,4-結合単位を多量に含むことにより、熱可塑性エラストマー組成物のガスバリア性が向上する。
【００１８】
【化１】
0006533058.tif 000002
【００１９】
1,2-結合単位及び3,4-結合単位の含有量の合計は、イソプレン系重合体ブロックを構成する全構造単位中、ガスバリア性の観点から、45モル％以上であり、好ましくは47モル％以上、より好ましくは50モル％以上、さらに好ましくは53モル％以上であり、好ましくは95モル％以下、より好ましくは90モル％以下、さらに好ましくは80モル％以下、さらに好ましくは70モル％以下である。これらの観点から、1,2-結合単位及び3,4-結合単位の含有量の合計は、イソプレン系重合体ブロックを構成する全構造単位中、45モル％以上であり、好ましくは47〜95モル％、より好ましくは50〜90モル％、さらに好ましくは50〜80モル％、さらに好ましくは50〜70モル％、さらに好ましくは53〜70モル％である。
【００２０】
イソプレン系重合体ブロックが、イソプレン単位とブタジエン単位の両方を含む場合、そのモル比（イソプレン単位／ブタジエン単位）は、好ましくは50/50〜95/5、より好ましくは60/40〜90/10、さらに好ましくは70/30〜85/15である。
【００２１】
イソプレン単位とブタジエン単位の結合形態は、ランダム状、ブロック状、テーパード状のいずれであってもよい。
【００２２】
イソプレン系重合体ブロックは、本発明の効果を損なわない範囲でイソプレン単位及びブタジエン単位以外の単量体に由来する構造単位を含有してもよい。他の単量体としては、スチレン、α-メチルスチレン、o-メチルスチレン、m-メチルスチレン、p-メチルスチレン、1,3-ジメチルスチレン、ジフェニルエチレン、1-ビニルナフタレン、4-プロピルスチレン、4-シクロヘキシルスチレン、4-ドデシルスチレン、2-エチル-4-ベンジルスチレン、4-(フェニルブチル)スチレン等の芳香族ビニル化合物等のアニオン重合可能な共重合性単量体等が挙げられる。イソプレン系重合体ブロックを構成する全構造単位中、イソプレン単位の含有量、又はイソプレン単位及びブタジエン単位の含有量の合計は、ガスバリア性の観点から、好ましくは80質量％以上、より好ましくは90質量％以上、さらに好ましくは95質量％以上である。
【００２３】
本発明において、芳香族重合体ブロックとイソプレン系重合体ブロックを有するブロック共重合体は水素添加（「水添」と略称することもある）されたものであり、実質的には、イソプレン系重合体ブロックにおける不飽和二重結合（炭素−炭素二重結合）の一部又は全部が水素添加されたものである。イソプレン系重合体ブロックの水素添加率は、好ましくは50％以上、より好ましくは60％以上、より好ましくは70％以上、さらに好ましくは80％以上である。なお、該水素添加率は、「水添ブロック共重合体の水素添加率」として記載することもある。
【００２４】
水添ブロック共重合体は、本発明の効果を損なわない範囲で、場合により、分子鎖中及び／又は分子末端に、カルボキシル基、水酸基、酸無水物基、アミノ基、エポキシ基等の官能基の１種又は２種以上を有していてもよい。
【００２５】
水添ブロック共重合体は、芳香族ビニル重合体ブロック及びイソプレン系重合体ブロックをそれぞれ少なくとも1個含むブロック共重合体の水素添加物であり、好ましくは、芳香族ビニル重合体ブロックを2個以上及びイソプレン系重合体ブロックを1個以上含むブロック共重合体の水素添加物である。芳香族ビニル重合体ブロックとイソプレン系重合体ブロックの結合形態は特に制限されず、直鎖状、分岐状、放射状、又はそれらの２つ以上が組み合わさった結合形態のいずれであってもよいが、直線状に結合した形態が好ましく、芳香族ビニル重合体ブロックを「Ａ」、イソプレン系重合体ブロックを「Ｂ」で表したときに、（Ａ−Ｂ）l、Ａ−（Ｂ−Ａ）m、Ｂ−（Ａ−Ｂ）n（式中、ｌ、ｍ及びｎはそれぞれ独立して1以上の整数を表す）の結合形態であることが好ましく、ゴム弾性、力学的特性、取り扱い性等の観点から、（Ａ−Ｂ）l及びＡ−（Ｂ−Ａ）mで表される結合形態であることがより好ましく、Ａ−Ｂで表されるジブロック構造又はＡ−Ｂ−Ａで表されるトリブロック構造の結合形態であることがさらに好ましい。
【００２６】
また、水添ブロック共重合体が芳香族ビニル重合体ブロックを2個以上又はイソプレン系重合体ブロックを2個以上有する場合には、それぞれの芳香族ビニル重合体ブロックとイソプレン系重合体ブロックは互いに同じ構成のブロックであっても異なる構成のブロックであってもよい。例えば、〔Ａ−Ｂ−Ａ〕で表されるトリブロック構造における2個の芳香族ビニル重合体ブロックは、それらを構成する芳香族ビニル化合物の種類が、それぞれ同じであっても異なっていてもよい。
【００２７】
成分Ａの水添ブロック共重合体における芳香族ビニル重合体ブロックの含有量は、柔軟性及び圧縮永久歪の観点から、好ましくは5〜70質量％以上、より好ましくは15〜50質量％以上、さらに好ましくは15〜35質量％以上である。
【００２８】
成分Ａの水添ブロック共重合体において、芳香族ビニル重合体ブロックとイソプレン系重合体ブロックの質量比（芳香族ビニル重合体ブロック／イソプレン系重合体ブロック）は、柔軟性及びガスバリア性の観点から、好ましくは5/95〜70/30、より好ましくは15/85〜50/50、さらに好ましくは15/85〜35/65である。
【００２９】
成分Ａの水添ブロック共重合体の重量平均分子量は、耐圧縮永久歪性の向上及びオイルブリード抑制の観点から、150,000以上であり、流動性及び成形性の観点から、500,000以下である。これらの観点から、成分Ａの水添ブロック共重合体の重量平均分子量は、150,000〜500,000であり、好ましくは160,000〜400,000、より好ましくは170,000〜350,000である。
【００３０】
成分Ａの含有量は、本発明の組成物中、オイルブリードの観点から、好ましくは5質量％以上であり、水蒸気バリア性の観点から、好ましくは80質量％以下である。これらの観点から、成分Ａの含有量は、本発明の組成物中、好ましくは5〜80質量％、より好ましくは5〜70質量％、さらに好ましくは7〜65質量％、さらに好ましくは10〜50質量％である。
【００３１】
成分Ｂは、ポリブテンオイルである。
【００３２】
ポリブテンオイルの40℃での動粘度は、長期耐熱性の向上及びブリード抑制の観点から、3,000mm2/s以上であり、成形性及びガスバリア性の観点から、20,000mm2/s以下である。これらの観点から、ポリブテンオイルの40℃での動粘度は、3,000〜20,000mm2/sであり、好ましくは4,000〜17,500mm2/s、より好ましくは5,000〜15,000mm2/sである。
【００３３】
成分Ｂの含有量は、成分Ａ 100質量部に対して、柔軟性及び溶融混練時の分散性の観点から、10質量部以上であり、成形性の向上及びブリード抑制の観点から、200質量部以下である。これらの観点から、成分Ｂの含有量は、成分Ａ 100質量部に対して、10〜200質量部であり、好ましくは15〜100質量部、より好ましくは20〜75質量部である。
【００３４】
成分Ｂの含有量は、本発明の組成物中、好ましくは0.1〜50質量％、より好ましくは0.5〜30質量％である。
【００３５】
成分Ｃは、ポリオレフィンである。
【００３６】
ポリオレフィンとしては、ポリエチレン、ポリプロピレン、エチレン−プロピレン共重合体等が挙げられ、これらの中では、耐熱性及び相溶性の観点から、ポリプロピレンが好ましい。
【００３７】
ポリオレフィンの融点は、長期耐熱性の観点から、140℃以上が好ましく、成形性の観点から、200℃以下が好ましい。これらの観点から、ポリオレフィンの融点は、好ましくは140〜190℃、より好ましくは145〜185℃、さらに好ましくは150〜180℃である
【００３８】
ポリオレフィンの230℃、21Ｎでのメルトマスフローレイトは、成形性の観点から、0.1g/10min以上が好ましく、耐熱性の観点から、100g/10min以下が好ましい。これらの観点から、ポリオレフィンの230℃、21Ｎでのメルトマスフローレイトは、好ましくは0.1〜100g/10min、より好ましくは0.5〜80g/10min、さらに好ましくは1.0〜50g/10minである。
【００３９】
ポリオレフィンの曲げ弾性率は、ガスバリア性の観点から、30MPa以上が好ましく、柔軟性の観点から、2500MPa以下が好ましい。これらの観点から、ポリオレフィンの曲げ弾性率は、好ましくは50〜2000MPa、より好ましくは100〜1850MPa、さらに好ましくは200〜1700MPaである。
【００４０】
成分Ｃの含有量は、成分Ａ 100質量部に対して、溶融混練時の分散性の観点から、1質量部以上であり、柔軟性及び耐圧縮永久歪性の観点から、200質量部以下である。これらの観点から、成分Ｃの含有量は、成分Ａ 100質量部に対して、1〜200質量部であり、好ましくは5〜175質量部、より好ましくは10〜150質量部、さらに好ましくは15〜100質量部、さらに好ましくは20〜80質量部である。
【００４１】
成分Ｃの含有量は、本発明の組成物中、好ましくは0.1〜50質量％、より好ましくは0.5〜30質量％である。
【００４２】
成分Ｄは、架橋されたイソブチレン系重合体Ｄ１、及び／又は芳香族ビニル重合体ブロックとイソブチレン系重合体ブロックとから構成されたトリブロック共重合体Ｄ２である。
【００４３】
イソブチレン系重合体は、イソブチレンに由来する構造単位（以下、イソブチレン単位ともいう）を含有する。
【００４４】
イソブチレン系重合体は、本発明の効果を損なわない範囲でイソブチレン以外の単量体に由来する構造単位を含有してもよい。他の単量体としては、脂肪族オレフィン類、脂環式オレフィン類、芳香族ビニル類、ジエン類、ビニルエーテル類、シラン類、ビニルカルバゾール、β−ピネン、アセナフチレン等が挙げられる。イソブチレン系重合体を構成する全構造単位中、イソブチレン単位の含有量は、高温下での水蒸気バリア性の観点から、好ましくは50質量％以上、より好ましくは60質量％以上、さらに好ましくは70質量％以上である。
【００４５】
架橋されたイソブチレン系重合体Ｄ１は、衛生性及び耐圧縮永久歪性の観点から、アリル基を有するイソブチレン系重合体がヒドロシリル化架橋されたものであることが好ましい。
【００４６】
アリル基を有するイソブチレン系重合体は、イソブチレン系重合体に対して以下の方法等によってアリル基を導入することで得られる。水酸基等の官能基を有する重合体に不飽和基を導入する方法としては、水酸基等の官能基を有する重合体に不飽和基を有する化合物を反応させて重合体に不飽和基を導入する方法等が挙げられる。また、ハロゲン原子を有する重合体に不飽和基を導入する方法としては、アルケニルフェニルエーテルとのフリーデルクラフツ反応を行う方法、ルイス酸の存在下アリルトリメチルシラン等との置換反応を行う方法、種々のフェノール類とのフリーデルクラフツ反応を行い水酸基を導入した上でさらに前記のアルケニル基導入反応を行う方法等が挙げられる。
【００４７】
イソブチレン系重合体におけるアリル基の量は、必要とする特性によって任意に選ぶことができるが、架橋後の特性の観点から、アリル基を有するイソブチレン系重合体は、1分子当たり少なくとも0.2個のアリル基を末端に有する重合体であることが好ましく、1分子当たり1.0個以上のアリル基を末端に有する重合体であることがより好ましく、1分子当たり1.5個以上のアリル基を末端に有する重合体であることがさらに好ましい。イソブチレン系重合体におけるアリル基の量は、1H-NMRスペクトル解析法により測定することができる。
【００４８】
イソブチレン系重合体のヒドロシリル化架橋は、例えば、分子内に複数のヒドロシリル基を有する架橋剤と、白金系触媒とを用いて押出機による溶融混練により、行うことができる。
【００４９】
架橋反応によって、重合体の耐圧縮永久歪性や耐熱性が向上するが、同時に硬度や溶融粘度も上がってしまうので、成分Ｄをエラストマー組成物の構成として用いる場合には、架橋後の分子量を選択の指標として用いることが組成物全体の物性バランスを崩さないで配合する観点から、好ましい。
【００５０】
架橋されたイソブチレン系重合体Ｄ１の重量平均分子量は、圧縮永久歪の抑制の観点から、50,000以上が好ましく、成形性の観点から、500,000以下が好ましい。これらの観点から、架橋されたイソブチレン系重合体Ｄ１の重量平均分子量は、好ましくは50,000〜500,000、より好ましくは55,000〜450,000、さらに好ましくは75,000〜425,000、さらに好ましくは100,000〜400,000である。
【００５１】
芳香族ビニル重合体ブロックとイソブチレン系重合体ブロックとを有するトリブロック共重合体Ｄ２は、2個の芳香族ビニル重合体ブロックと1個のイソブチレン系重合体ブロックとから構成されたものが好ましく、イソブチレン系重合体ブロックの両側に芳香族ビニル重合体ブロックを備えたものがより好ましい。
【００５２】
芳香族ビニル重合体ブロックは、芳香族ビニル化合物単位を含有する。該芳香族ビニル化合物としては、スチレン、α−メチルスチレン、ｏ−メチルスチレン、ｍ−メチルスチレン、ｐ−メチルスチレン、１，３−ジメチルスチレン、ビニルナフタレン等が挙げられ、これらの２種類以上が併用されてもよい。これらの中では、入手が容易なスチレンが好ましい。
【００５３】
芳香族ビニル重合体ブロックは、本発明の効果を損なわない範囲で芳香族ビニル化合物以外の単量体に由来する構造単位を含有してもよい。他の単量体としては、1-ブテン、ペンテン、ヘキセン、ブタジエン、イソプレン、メチルビニルエーテル等のイオン重合し得る共重合性単量体等が挙げられる。芳香族ビニル重合体ブロックを構成する全構造単位中の、芳香族ビニル化合物単位の含有量は、好ましくは80質量％以上、より好ましくは90質量％以上、さらに好ましくは95質量％以上である。
【００５４】
イソブチレン系重合体ブロックは、イソブチレン単位を含有する。
【００５５】
イソブチレン系重合体ブロックは、本発明の効果を損なわない範囲でイソブチレン以外の単量体に由来する構造単位を含有してもよい。他の単量体としては、脂肪族オレフィン類、脂環式オレフィン類、芳香族ビニル類、ジエン類、ビニルエーテル類、シラン類、ビニルカルバゾール、β−ピネン、アセナフチレン等が挙げられる。イソブチレン系重合体ブロックを構成する全構造単位中、イソブチレン単位の含有量は、高温下での水蒸気バリア性の観点から、好ましくは50質量％以上、より好ましくは60質量％以上、さらに好ましくは70質量％以上である。
【００５６】
トリブロック共重合体Ｄ２に含まれるイソブチレン系重合体ブロックの含有量は、高温下での水蒸気バリア性の観点から、50質量％以上が好ましく、オイルブリードの観点から、90質量％以下が好ましい。これらの観点から、トリブロック共重合体Ｄ２に含まれるイソブチレン系重合体ブロックの含有量は、好ましくは50〜90質量％、より好ましくは55〜85質量％、さらに好ましくは60〜80質量％である。
【００５７】
トリブロック共重合体Ｄ２における、イソブチレン系重合体ブロックと芳香族ビニル重合体ブロックの質量比（イソブチレン系重合体ブロック／芳香族ビニル重合体ブロック）は、高温下での水蒸気バリア性の観点から、好ましくは50/50〜90/10、より好ましくは55/45〜85/15、さらに好ましくは60/40〜80/20である。
【００５８】
トリブロック共重合体Ｄ２の重量平均分子量は、圧縮永久歪の抑制の観点から、50,000以上が好ましく、成形性の観点から、500,000以下が好ましい。これらの観点から、トリブロック共重合体Ｄ２の重量平均分子量は、好ましくは50,000〜500,000、より好ましくは60,000〜400.000、さらに好ましくは70,000〜300,000である。
【００５９】
成分Ｄの含有量は、成分Ａ 100質量部に対して、50〜1200質量部であり、両者が併用される場合は、それらの合計量が前記範囲であるものとする。
架橋されたイソブチレン系重合体Ｄ１が単独で含まれている場合、その含有量は、成分Ａ 100質量部に対して、高温下での水蒸気バリア性の観点から、50質量部以上であり、成形体の表面を滑らかにし、外観を向上する観点から、1200質量部以下である。これらの観点から、架橋されたイソブチレン系重合体Ｄ１の含有量は、成分Ａ 100質量部に対して、50〜1200質量部であり、好ましくは100〜1100質量部、より好ましくは200〜1000質量部である。
トリブロック共重合体Ｄ２が単独で含まれている場合、その含有量は、成分Ａ 100質量部に対して、高温下での水蒸気バリア性の観点から、50質量部以上であり、耐圧縮永久歪性の観点から、1200質量部以下である。これらの観点から、トリブロック共重合体Ｄ２の含有量は、成分Ａ100質量部に対して、50〜1200質量部であり、好ましくは100〜1100質量部、より好ましくは200〜1000質量部である。
【００６０】
成分Ｄの含有量は、本発明の組成物中、好ましくは5〜90質量％、より好ましくは10〜85質量％である。
【００６１】
本発明の組成物は、成形体の表面平滑性の観点から、成分Ｅ：ポリフェニレンエーテルを含有することが好ましい。
【００６２】
ポリフェニレンエーテルの還元粘度は、JIS K 7367に準拠した方法により、クロロホルム中に0.5g/dLの濃度で溶解した溶液の30℃での粘度とする。相溶性の観点から、0.1以上が好ましく、分散性及び成形体の表面性の観点から、0.45未満が好ましい。これらの観点から、ポリフェニレンエーテルの還元粘度は、好ましくは0.1〜0.45、より好ましくは0.15〜0.45、さらに好ましくは0.2〜0.45である。
【００６３】
ポリフェニレンエーテルのガラス転移温度は、耐熱性の観点から、170℃以上が好ましく、成形性の観点から、260℃以下が好ましい。これらの観点から、ポリフェニレンエーテルのガラス転移温度は、好ましくは170〜260℃、より好ましくは180〜250℃、さらに好ましくは190〜240℃である。
【００６４】
ポリフェニレンエーテルの体積中位粒径は、分散性の観点から、0.1μｍ以上が好ましく、生産性（分級）の観点から、1000μｍが好ましい。これらの観点から、ポリフェニレンエーテルの体積中位粒径は、好ましくは0.1〜1000μｍ、より好ましくは10〜800μｍ、さらに好ましくは50〜500μｍである。
【００６５】
成分Ｅの含有量は、成分Ａ 100質量部に対して、成形体表面平滑性の観点から、1質量部以上が好ましく、圧縮永久歪の観点から、100質量部以下が好ましい。これらの観点から、成分Ｅの含有量は、成分Ａ 100質量部に対して、好ましくは1〜100質量部、より好ましくは5〜80質量部、さらに好ましくは10〜70質量部である。
【００６６】
成分Ｅの含有量は、本発明の組成物中、好ましくは0.1〜30質量％、より好ましくは1.0〜15質量％である。
【００６７】
本発明の組成物は、水蒸気バリア性の観点から、成分Ｆ：無機フィラーを含有することが好ましい。
【００６８】
無機フィラーとしては、タルク、マイカ、炭酸カルシウム、クレー、酸化チタン、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化鉄、酸化亜鉛、アルミナ、シリカ、珪藻土、ドロマイト、石膏、焼成クレー、アスベスト、ケイ酸カルシウム、ベントナイト、ホワイトカーボン、カーボンブラック、鉄粉、アルミニウム粉、石粉、高炉スラグ、フライアッシュ、セメント、ジルコニア粉等が挙げられ、これらの中では、水蒸気バリア性及び分散性の観点から、タルクが好ましい。
【００６９】
無機フィラーは、粒状、板状、棒状、繊維状、ウィスカー状等、様々な形状のものが知られているが、本発明では、水蒸気バリア性及びガスバリア性の観点から、板状のものが好ましい。板状とは、長径と厚みの比（長径／厚み）が5以上、好ましくは10〜500である形状をいう。
【００７０】
板状の無機フィラーの体積中位粒径は、分散性の観点から、1.5μｍ以上が好ましく、柔軟性の観点から、150μｍ以下が好ましくい。これらの観点から、板状の無機フィラーの体積中位粒径は、好ましくは1.5〜150μｍ、より好ましくは1.75〜120μｍ、さらに好ましくは2.0〜15μｍである。
【００７１】
成分Ｆの含有量は、成分Ａ 100質量部に対して、水蒸気バリア性の観点から、1質量部以上が好ましく、成形体の表面性の観点から、500質量部以下が好ましい。これらの観点から、成分Ｆの含有量は、成分Ａ 100質量部に対して、好ましくは1〜500質量部、より好ましくは20〜400質量部、さらに好ましくは50〜350質量部である。また、無機フィラーが板状の場合は、水蒸気バリア性及びチューブ平滑性の観点から、250質量部以下が好ましく、200質量部以下がより好ましい。
【００７２】
成分Ｆの含有量は、本発明の組成物中、好ましくは1〜50質量％、より好ましくは5〜35質量％である。
【００７３】
本発明の組成物は、必要に応じて、本発明の効果を損なわない範囲で、カーボンブラック、シリカ、炭素繊維、ガラス繊維等の補強剤；絶縁性熱伝導性フィラー、顔料、難燃剤、帯電防止剤、離型剤、粘着付与剤、架橋剤、架橋助剤、発泡剤、香料等の各種添加剤を含有していてもよい。
【００７４】
本発明の組成物は、本発明の効果を損なわない範囲で、他の熱可塑性樹脂や熱可塑性エラストマーを含有していてもよい。
【００７５】
また、本発明の組成物には、極性樹脂の改質を目的として、極性エラストマーが含有されていてもよい。極性エラストマーとしては、特に制限されないが、例えばＮＢＲ（ニトリルゴム）、ポリウレタンゴム、エピクロルヒドリンゴム、ポリウレタン系熱可塑性エラストマー、ポリアミド系熱可塑性エラストマー等が挙げられる。
【００７６】
本発明の組成物は、成分Ａ〜成分Ｄ、必要に応じて、成分Ｅ、成分Ｆ等を含む原料混合物を、押出機又はニーダーにより加熱混練する方法により得ることが好ましい。
【００７７】
本発明でいう「混合」とは、各種成分が良好に混合される方法であれば特に限定されず、各種成分を溶解可能な有機溶媒中に溶解させて混合してもよいし、原料を加熱し、溶融混練によって混合してもよい。
【００７８】
本発明では、成分Ｄが架橋されたイソブチレン系重合体Ｄ１を含む場合、架橋されたイソブチレン系重合体Ｄ１は、成分Ｂのポリブテンオイル及び／又は成分Ｃのポリオレフィンの少なくとも一部と溶融混合したものであることが好ましい。架橋されたイソブチレン系重合体Ｄ１を予め成分Ｂと溶融混合しておくことにより、柔軟性が向上する。また、架橋されたイソブチレン系重合体Ｄ１を成分Ｃと溶融混合しておくことにより、長期耐熱性が向上する。
【００７９】
架橋されたイソブチレン系重合体Ｄ１と予め溶融混合される成分Ｂの量は、架橋されたイソブチレン系重合体Ｄ１ 100質量部に対して、好ましくは10〜50質量部、より好ましくは15〜45質量部である。また、架橋されたイソブチレン系重合体Ｄ１と予め溶融混合される成分Ｃの量は、架橋されたイソブチレン系重合体Ｄ１ 100質量部に対して、好ましくは1〜20質量部、より好ましくは3〜15質量部である。
【００８０】
このようなイソブチレン系重合体Ｄ１が予め成分Ｂ及び成分Ｃと溶融混合されたものの市販品として、「SIBSTAR P1140B」（カネカ株式会社製）等を利用することもできる。
【００８１】
押出機としては、例えば、単軸押出機、平行スクリュー二軸押出機、コニカルスクリュー二軸押出機等が挙げられる。本発明では、混合能力が優れる(得られる混合物が分散性の良好なものとなる)観点から、二軸押出機が好ましく、同方向転二軸押出機がより好ましい。
【００８２】
押出機の吐出部分に装着されるダイは、任意のものを選択できるが、例えば、ペレットの生産に適するストランドダイ、シートやフィルムの生産に適するＴダイ等のほか、パイプダイ、異形押出ダイ等が挙げられる。
【００８３】
また、押出機は、空気開放部分や減圧装置につながるガス抜き用のベントを備えていてもよいし、複数の原料投入口を供えていてもよい。
【００８４】
ニーダーとは、温度制御が可能なバッチ式ミキサーを意味し、バンバリーミキサー、ブラベンダープラストグラフ、ラボプラストミル等が挙げられる。
【００８５】
各成分は、押出機又はニーダーに、一括で投入しても、別々に投入しても、また、分割して投入してもよい。
【００８６】
本発明の組成物は、用途に応じて、ペレット、粉体、シート等の形状とすることができる。例えば、押出機によって溶融混練してストランドに押出し、冷水中で冷却しつつカッターによって円柱状や米粒状などのペレットに切断される。得られたペレットは、通常、射出成形、押出成形によって所定のシート状成形品や金型成形品とする。また、溶融混練物をルーダー等でペレットにし成形加工原料とすることもできる。シート状の熱可塑性エラストマー組成物に、台紙等を貼付した中間製品としてもよい。
【００８７】
本発明の組成物は、特に限定されることなく、一般的なスチレン系エラストマー、ポリオレフィン系エラストマー、ポリウレタン系エラストマー、ポリアミド系エラストマー、アクリル系エラストマーやポリエステル系エラストマー等が用いられる分野に用いることができる。
【００８８】
本発明の組成物のＡ硬度は、柔軟性の観点から、好ましくは10〜95、より好ましくは20〜90、さらに好ましくは40〜90である。
【００８９】
本発明の組成物を、常法に従って、適宜加熱成形することにより、成形体が得られる。
【００９０】
加熱成形時の温度は、成形体外観性の観点から、好ましくは150〜250℃、より好ましくは170〜230℃である。
【００９１】
本発明の組成物を用いた成形体の製造に用いられる装置は、成形材料を溶融できる任意の成形機を用いることができる。例えば、ニーダー、押出成形機、射出成形機、プレス成形機、ブロー成形機、ミキシングロール等が挙げられる。
【００９２】
本発明の組成物を用いた成形体の形状の具体例としては、筒状成形体、封止用成形体、シート状成形体等が挙げられる。筒状成形体は、インクジェット記録装置用チューブ、カテーテル、輸液用チューブ、腹膜透析用チューブ、輸血用チューブ、人工心肺や血液透析等に用いる血液回路チューブ等の医療用チューブ、気体、液体、半固体及びこれらの混合物の移送用等に用いられる各種工業用チュ−ブ等として用いることができる。また、封止用成形体は、各種パッキン、シール、ガスケット、太陽電池用封止材、食品用ライナー材等として用いることができる。
【実施例】
【００９３】
以下に、実施例により本発明を具体的に説明するが、本発明はこれらの実施例によってなんら限定されるものではない。実施例及び比較例で使用した原料の各種物性は、以下の方法により測定した。
【００９４】
＜成分Ａ＞
〔芳香族ビニル重合体ブロックにおける芳香族ビニル化合物単位の含有量〕
核磁気共鳴装置(ドイツ国BRUKER社製、DPX-400)を用いて測定する。
〔イソプレン系重合体ブロックにおける1,2-結合単位及び3,4-結合単位の合計含有量〕
水素添加前のブロック共重合体をCDCl3に溶解して1H-NMRスペクトルを測定［装置：JNM-Lambda 500（日本電子株式会社製）、測定温度：50℃］し、イソプレン、ブタジエン、又はイソプレンとブタジエンの混合物由来の構造単位の全ピーク面積と、イソプレン単位における1,2-結合単位及び3,4-結合単位、ブタジエン単位における1,2-結合単位、またイソプレンとブタジエンの混合物の場合にはそれぞれの前記結合単位に対応するピーク面積の比から、3,4-結合単位と1,2-結合単位の含有量の合計を算出する。
〔水添ブロック共重合体の水素添加率〕
水素添加前後におけるブロック共重合体のヨウ素価を測定し、下記式より水添ブロック共重合体の水素添加率（％）を算出する。
【００９５】
【数１】
0006533058.tif 000003
【００９６】
〔イソプレン系重合体ブロックにおけるイソプレン単位及び／又はブタジエン単位の含有量〕
核磁気共鳴装置(ドイツ国BRUKER社製、DPX-400)を用いて測定する。
〔ブロック共重体における芳香族ビニル重合体ブロック及びイソプレン系重合体ブロックの含有量〕
核磁気共鳴装置(ドイツ国BRUKER社製、DPX-400)を用いて測定する。
〔ブロック共重合体の重量平均分子量（Mw）〕
以下の測定条件で、ゲルパーミエーションクロマトグラフにより、ポリスチレン換算で分子量を測定し、重量平均分子量を求める。
測定装置
・ポンプ：JASCO(日本分光株式会社)製、PU-980
・カラムオーブン：昭和電工株式会社製、AO-50
・検出器：日立製、RI(示差屈折計)検出器 L-3300
・カラム種類：昭和電工株式会社製「K-805L(8.0×300mm)」及び「K-804L(8.0×300mm)」各1本を直列使用
・カラム温度：40℃
・ガードカラム：K-G(4.6×10mm)
・溶離液：クロロホルム
・溶離液流量：1.0ml/min
・試料濃度：約1mg/ml
・試料溶液ろ過：ポリテトラフルオロエチレン製0.45μm孔径ディスポーザブルフィルタ
・検量線用標準試料：昭和電工株式会社製ポリスチレン
【００９７】
＜成分Ｂ＞
〔動粘度〕
JIS Z 8803に従って、40℃の温度で測定する。
【００９８】
＜成分Ｃ＞
〔融点〕
示差走査熱量測定(DSC)装置を用い、JIS K 7121で規定される方法に準拠して10℃/minで昇温して得られる融解ピークの温度を融点とする。融解ピークが複数表れる場合は、より低い温度で表れる融解ピークを融点とする。
〔メルトマスフローレイト（MFR）〕
ASTM D 1238に準拠した方法により、230℃で測定する。
〔曲げ弾性率〕
JIS K7171に準拠した方法により測定する。
【００９９】
＜成分Ｄ＞
〔架橋されたイソブチレン系重合体Ｄ１におけるイソブチレン単位の含有量〕
核磁気共鳴装置(ドイツ国BRUKER社製、DPX-400)を用いて測定する。
〔架橋されたイソブチレン系重合体Ｄ１の重量平均分子量（Mw）〕
クロロホルムを溶離液とするゲルパーミエーションクロマトグラフ（ＧＰＣ）測定により、ポリスチレン換算で測定する。
〔トリブロック共重合体Ｄ２の芳香族ビニル重合体ブロックにおける芳香族ビニル化合物単位の含有量〕
核磁気共鳴装置(ドイツ国BRUKER社製、DPX-400)を用いて測定する。
〔トリブロック共重合体Ｄ２のイソブチレン系重合体ブロックにおけるイソブチレン単位の含有量〕
核磁気共鳴装置(ドイツ国BRUKER社製、DPX-400)を用いて測定する。
〔トリブロック共重合体Ｄ２に含まれる芳香族ビニル重合体ブロック及びイソブチレン系重合体ブロックの含有量〕
核磁気共鳴装置(ドイツ国BRUKER社製、DPX-400)を用いて測定する。
〔トリブロック共重合体Ｄ２の重量平均分子量（Mw）〕
クロロホルムを溶離液とするゲルパーミエーションクロマトグラフ（ＧＰＣ）測定により、ポリスチレン換算で測定する。
【０１００】
＜成分Ｅ＞
〔還元粘度〕
JIS K 7367に準拠した方法により、クロロホルム中に0.5g/dLの濃度で溶解した溶液の30℃での粘度を測定する。
〔ガラス転移温度（Tg）〕
JIS K 7121に準拠した方法により、ＤＳＣ法によって測定する。
〔体積中位粒径〕
JIS Z 8825に準拠した方法により、レーザー回折法による体積基準の累積50％粒径Ｄ50を測定する。
【０１０１】
＜成分Ｆ＞
〔体積中位粒径〕
JIS Z 8825に準拠した方法により、レーザー回折法による体積基準の累積50％粒径Ｄ50を測定する。
【０１０２】
実施例１〜２０及び比較例１〜１２（実施例１２は参考例である）
(1)  熱可塑性エラストマー組成物（ペレット）の作製
表７〜１１に示す組成比（質量比）で原料成分を、ミキサーに投入し、プレミキシングした。その後、得られた混合物を下記の条件で押出機（連続式混練機）により溶融混練して、熱可塑性エラストマー組成物のペレットを製造した。
・押出機：KZW32TW-60MG-NH（（株）テクノベル製）
・シリンダー温度：180〜240℃
・スクリュー回転数：300r/min
【０１０３】
実施例及び比較例で使用した原料成分の詳細を表１〜６に示す。
【０１０４】
【表１】
0006533058.tif 000004
【０１０５】
【表２】
0006533058.tif 000005
【０１０６】
【表３】
0006533058.tif 000006
【０１０７】
【表４】
0006533058.tif 000007
【０１０８】
【表５】
0006533058.tif 000008
【０１０９】
【表６】
0006533058.tif 000009
【０１１０】
(2)  成形体の作製
(2-1)  射出成形体
ペレットを、下記の条件で射出成形し、幅125mm×長さ125mm×厚さ2mmのプレートを作製した。
〔射出成形条件〕
射出成形機：100MSIII-10E(商品名、三菱重工業（株)製)
射出成形温度：200℃
射出圧力：30％
射出時間：10sec
金型温度：40℃
【０１１１】
(2-2)  プレス成形体
ペレットを、下記の条件でプレス成形し、幅20cm×長さ20cm×厚さ0.5mmのシートを作製した。
〔プレス成形条件〕
プレス機：40ton電動油圧成型機
加熱温度：上型200℃、下型200℃
加熱時間：5min
プレス圧：5MPa
冷却時間：2min
【０１１２】
(2-3)  チューブ成形体
ペレットを、下記の条件でチューブ成形し、外径φ6.0mm、内径φ2.5mmのチューブを作製した。
〔チューブ成形条件〕
チューブ成形機：単軸押出機
シリンダー温度：220℃
【０１１３】
得られた成形体を用い、実施例及び比較例で得られた組成物について、下記の評価を行った。なお、結果を表７〜１１に示す。
【０１１４】
(1)  柔軟性
射出成形体を用いた。
厚さ2mmの成形体試料を3枚重ね(合計6mm)としたものについて、JIS K 6253に準拠した測定時間1秒のＡ硬度(試験開始から1秒後の値)を測定した。測定は温度23℃、湿度50％の室内で1日状態調節の後、実施した。
【０１１５】
(2)  ガスバリア性
プレス成形体を用いた。
JIS K 7126に準拠した方法により、酸素透過係数を測定した。
【０１１６】
(3)  水蒸気バリア性
プレス成形体を用いた。
40℃環境下と70℃環境下で透湿度を測定した。
40℃環境下：JIS K 0208（カップ法）、条件：40℃×90％RH、シート厚さ：0.5mm
70℃環境下：差圧法にて測定
測定機：GTR-20XAGS（GTRテック社）
試験条件：70±0.1℃×90±2％RH
測定面積：15.2cm2
試料形状：90mm×90mm×ｔ＝0.5±0.1mm
【０１１７】
(4)  耐圧縮永久歪性
射出成形体を用いた。
JIS K 6262に準拠した方法により、70℃、24時間環境下と100℃、24時間環境下での圧縮永久歪率(CS)を測定した。
【０１１８】
(5)  成形性
チューブ成形体を用いた。
(5-1)  表面性
チューブの表面を目視及び触感により観察し、下記の評価基準に従って評価した。
１：凹凸が酷くざらざらで平滑性が著しく低い。
２：ざらつきが目立つ平滑性が低い。
３：若干ざらついているが平滑性は問題ないレベル。
４：十分な平滑性を有している。
５：平滑性が極めて高い。
【０１１９】
(5-2)  ベタツキ
チューブの先端10mm長を、チューブ内壁が完全に密着するまで押しつぶして5秒間保持した後、圧力を開放してチューブ内壁同士が離れるまでの時間(sec)を測定した。
【０１２０】
(5-3)  キンク性
チューブを長さ300mmにカットし、チューブの両端を合わせて、クリップ等で挟んだ。挟んだチューブ両端から、２本が接触、並行となるようにチューブ中央部に向かってゆっくりと指で押さえてなぞり、なぞっていく途中でチューブ中央部が座屈した場所で指を止め、チューブ中央部からの距離を測定した。
【０１２１】
【表７】
0006533058.tif 000010
【０１２２】
【表８】
0006533058.tif 000011
【０１２３】
【表９】
0006533058.tif 000012
【０１２４】
【表１０】
0006533058.tif 000013
【０１２５】
【表１１】
0006533058.tif 000014
【０１２６】
以上の結果より、実施例１〜２０の熱可塑性エラストマー組成物は、比較例１〜１２と対比して、柔軟性、高温下での耐湿性及び耐圧縮永久歪性、及び成形性のいずれも良好であることが分かる。
【産業上の利用可能性】
【０１２７】
本発明の熱可塑性エラストマー組成物は、自動車、電子材料、家電、電気機器、医療用具、包装資材、文具・雑貨用品等の各種成形品に有用であり、さらにはグリップ、チューブ、パッキン、ガスケット、クッション体、フィルム、シート等の各種部材に用いられる。